(57)【要約】  本発明は、ループがカッティングされた部分の中心糸がカバーリング糸の外側に突出された形態を持ち、また中心糸である合成繊維分繊糸が多数個のフィラメントに分離された形態を持つカットループ組織を有する生地及びその製造方法を提供する。上記カットループ組織を有する生地は、合成繊維分繊糸が鉤の役割をして極微細なホコリや髪の毛などの異物を簡単に取りながら拭くことができるので、拭き取り性と、滑り性、吸収性、速乾性及び触感に優れた特性を奏する。したがって、本発明によるカットループ組織を有する生地は、布巾や雑巾を含めて各種マット、タオル、浴用品などの製品に有用に使用することができる。【選択図】図２
2015504982.tif 000002
【特許請求の範囲】
【請求項１】
総繊度が１００〜３００デニールの合成繊維分繊糸が中心糸として使用され、総繊度が５０〜３００デニールで、ポリエステルとナイロンとからなる分割型極細糸がカバーリング糸として使用され、
前記中心糸に前記カバーリング糸を撚る撚糸を行った後に加熱して、前記カバーリング糸が前記中心糸に固着された形態の原糸を製造する原糸製造段階と、
前記原糸を用いてループ組織を含むように製織して織物を製造する織物製造段階と、
前記織物の片表面又は両表面を起毛及びシャーリングして、ループがカッティングされた形態の予備生地を製造する予備生地製造段階と、及び 
前記予備生地を１００〜１３０℃で３０分〜６０分間アルカリ溶液で処理することにより前記カバーリング糸を分割、減量及び収縮させて、前記ループがカッティングされた部分の中心糸が前記カバーリング糸の外側に突出された形態の生地を製造する生地製造段階と、を含むことを特徴とするカットループ組織を有する生地の製造方法。
【請求項２】
前記生地製造段階で製造された生地を、高温で染色を行った後に水洗及び乾燥する染色段階をさらに含むことを特徴とする請求項１に記載のカットループ組織を有する生地の製造方法。 
【請求項３】
前記染色は、１００〜１３０℃で３０分〜６０分間実施して、カッティングされたループ部分の外側に突出された前記合成繊維分繊糸の端部が熱により曲がって鉤状になるようにすることを特徴とする請求項２に記載のカットループ組織を有する生地の製造方法。 
【請求項４】
前記原糸製造段階において前記合成繊維分繊糸は、ポリエステル又はナイロン分繊糸であることを特徴とする請求項１に記載のカットループ組織を有する生地の製造方法。
【請求項５】
前記合成繊維分繊糸は、２〜５０フィラメントからなることを特徴とする請求項４に記載のカットループ組織を有する生地の製造方法。 
【請求項６】
前記原糸製造段階において撚糸は、前記中心糸を基準に前記カバーリング糸を各々左撚り（Ｚ撚り）と右撚り（Ｓ撚り）で１００〜１５００ＴＰＭ（Ｔｗｉｓｔ Ｐｅｒ Ｍｅｔｅｒ）の撚りを持つようにすることを特徴とする請求項１に記載のカットループ組織を有する生地の製造方法。 
【請求項７】
前記原糸製造段階において、加熱は、２５〜５０分間、１１０〜１３０℃の熱を加えることを特徴とする請求項１に記載のカットループ組織を有する生地の製造方法。 
【請求項８】
前記予備生地製造段階において前記起毛及びシャーリングは、カッティングされた前記ループの長さが２ｍｍ〜３０ｍｍになるようにすることを特徴とする請求項１に記載のカットループ組織を有する生地の製造方法。 
【請求項９】
前記生地製造段階において前記アルカリ溶液の処理は、前記カバーリング糸の外側に突出される前記中心糸の長さが２ｍｍ〜５ｍｍになるようにすることを特徴とする請求項１に記載のカットループ組織を有する生地の製造方法。 
【請求項１０】
請求項１から請求項９のいずれか１項に記載の製造方法により製造されたカットループ組織を有する生地であって、前記ループがカッティングされた部分の前記中心糸が前記カバーリング糸の外側に突出された形態を持つことを特徴とするカットループ組織を有する生地。
【請求項１１】
原糸を編成した後に製織してループ組織を有する織物を製造し、ループ部分をカッティングした後、アルカリ処理して製造された生地であって、
原糸加工段階を経た前記原糸は、中心糸である総繊度が１００〜３００デニールの合成繊維分繊糸に、カバーリング糸である総繊度が５０〜３００デニールで、ポリエステルとナイロンとからなる分割型極細糸を撚る撚糸を行った後に加熱して、前記カバーリング糸が前記中心糸に固着された形態のものであり、前記ループがカッティングされた部分の前記中心糸は、前記カバーリング糸の外側に突出された形態を持つことを特徴とするカットループ組織を有する生地。 
【請求項１２】
請求項１０に記載のカットループ組織を有する生地を加工してなることを特徴とする製品。 
【請求項１３】
前記製品は、布巾、雑巾、キッチンマット、お風呂マット、タオル、浴用手袋及びフケ取りクリーナーからなる群から選ばれたいずれか１つであることを特徴とする請求項１２に記載の製品。
【発明の詳細な説明】
【技術分野】
【０００１】
本発明は、カットループ組織を有する生地、その製造方法及びそれを用いた製品に関する。 
【背景技術】
【０００２】
一般的に極細糸とは、１デニール（ｄｅｎｉｅｒ）以下の繊維であって、超極細糸が３次元構造になっており、染色分割時に生じた無数のマイクロ空間があって、水分吸収力、洗濯力、タッチ感、保温性に優れた素材である。極細糸を素材とした布巾、雑巾、タオル、ガウンなどは卓越した洗浄力と高い速乾性、優れた抗菌性と耐久性などにより高い評価を受けている。特に、極細糸を用いた掃除用雑巾の場合、垢じみた汚れなどを吸着させて拭き取るが、一般の綿雑巾より５倍以上吸収力に優れ、その効率と寿命が一般の綿雑巾より７〜８倍も優れているなどの長所によって大きな人気を集め、広く使われている。 
【０００３】
掃除用雑巾に使われる生地は、通常、ループ組織を有するように原糸を編成して製織し、製織して得られたループをカットして製造されたものを使用することになる。これは、カットをしないループ組織の生地で製造された雑巾は、除去対象となる異物を取らずに外側に押してしまい掃除の効果が落ちるからである。つまり、カットループ組織を有する生地で製造された雑巾は、掃除時にカットされたループとループの間に異物が挟まれて取り除かれることにより異物の除去効果が高まるので、殆どの掃除用雑巾にはカットループ組織を有する生地が適用される。
【０００４】
しかし、カットループ組織を有する掃除用雑巾に適用される生地の製造時、原糸に極細糸を使った場合、極細糸によって掃除初期にはその拭き取り性が増大される長所があるが、極細糸の太さがあまりにも細くて反発弾性が低いため、伸縮性と復元力が落ちる。これにより掃除する過程で極細糸が水を吸収したり、圧力を受けて押されると、糸同士が固まるか、もつれた状態で存在することになって、滑り性が落ちて掃除効果が低下する問題点がある。 
【０００５】
上記の問題点を解消するために、本発明者は、特許文献１で合成繊維分繊糸を中心糸として使用し、分割型極細糸をカバーリング糸として使用するが、中心糸に分割型極細糸を撚糸した後に熱処理して、カバーリング糸が中心糸に固着するようにした技術を開示している。このように製造された生地を用いて掃除用具に使用する場合、既存の他の生地を使用した掃除用具に比べて拭き取り性と、滑り性、吸収性、速乾性及び触感に優れた特性を示すようになる。しかし、上記特許文献１の技術は、極めて微細なホコリや髪の毛などを取る部分においては多少改善の余地がある。
【先行技術文献】
【特許文献】
【０００６】
【特許文献１】大韓民国登録特許第７１６６２３号
【発明の概要】
【発明が解決しようとする課題】
【０００７】
そこで本発明者は、カットループ組織を有する生地のカッティングされた部分において、中心糸である合成繊維分繊糸が外側に突出された形態を持つことにより、外部に突出した合成繊維分繊糸が極微細なホコリや髪の毛などの異物を簡単に取ることができて、拭き取り性と、滑り性、吸収性、速乾性及び触感などの特性が極大化できるように鋭意研究を行った結果、本発明を完成した。 
【０００８】
よって、本発明の目的は、カットループ組織を有する生地のカッティングされた部分において、中心糸である合成繊維分繊糸が外側に突出できるようにしたカットループ組織を有する生地の製造方法を提供することである。 
【０００９】
本発明の他の目的は、カットループ組織を有する生地のカッティングされた部分において、中心糸である合成繊維分繊糸が外側に突出された形態を持つカットループ組織を有する生地を提供することである。 
【００１０】
本発明のまた他の目的は、カットループ組織を有する生地のカッティングされた部分において、中心糸である合成繊維分繊糸が外側に突出された形態を持つカットループ組織を有する生地を用いた製品を提供することである。
【課題を解決するための手段】
【００１１】
上記の目的を達成するために、本発明は、
総繊度が１００〜３００デニールの合成繊維分繊糸が中心糸として使用され、総繊度が５０〜３００デニールで、ポリエステルとナイロンとからなる分割型極細糸がカバーリング糸として使用され、
上記中心糸に上記カバーリング糸を撚る撚糸を行った後に加熱して、上記カバーリング糸が上記中心糸に固着された形態の原糸を製造する原糸製造段階と、
上記原糸を用いてループ組織を含むように製織して織物を製造する織物製造段階と、
上記織物の片表面又は両表面を起毛及びシャーリングして、ループがカッティングされた形態の予備生地を製造する予備生地製造段階と、及び
上記予備生地を１００〜１３０℃で３０分〜６０分間アルカリ溶液で処理して、上記カバーリング糸を分割、減量及び収縮させて、上記ループがカッティングされた部分の中心糸が上記カバーリング糸の外側に突出された形態の生地を製造する生地製造段階と、を含むことを特徴とするカットループ組織を有する生地の製造方法を提供する。 
【００１２】
上記生地製造段階で製造された生地を、高温で染色を行った後に水洗及び乾燥する染色段階をさらに含んでもよい。 
【００１３】
上記染色は、１００〜１３０℃で３０分〜６０分間実施して、カッティングされたループ部分の外側に突出された上記合成繊維分繊糸の端部が熱により曲がって鉤状になるようにしてもよい。
【００１４】
上記原糸製造段階において上記合成繊維分繊糸は、ポリエステル又はナイロン分繊糸であってもよい。好ましくは、上記合成繊維分繊糸は２〜５０フィラメントからなるものであってもよい。
【００１５】
上記原糸製造段階において撚糸は、中心糸を基準にカバーリング糸を各々左撚り（Ｚ撚り）と右撚り（Ｓ撚り）で１００〜１５００ＴＰＭ（Ｔｗｉｓｔ Ｐｅｒ Ｍｅｔｅｒ）の撚りを持つようにしてもよい。 
【００１６】
上記原糸製造段階において加熱は、２５〜５０分間、１１０〜１３０℃の熱を加えるものであってもよい。 
【００１７】
上記予備生地製造段階において上記起毛及びシャーリングは、カッティングされた上記ループの長さが２ｍｍ〜３０ｍｍになるようにしてもよい。 
【００１８】
上記生地製造段階において上記アルカリ溶液の処理は、上記カバーリング糸の外側に突出される上記中心糸の長さが２ｍｍ〜５ｍｍになるようにしてもよい。 
【００１９】
また、本発明は、上記の方法により製造されたカットループ組織を有する生地であって、上記ループがカッティングされた部分の上記中心糸が上記カバーリング糸の外側に突出された形態を持つことを特徴とするカットループ組織を有する生地を提供する。 
【００２０】
また、本発明は、原糸を編成した後に製織してループ組織を有する織物を製造し、ループ部分をカッティングした後、アルカリ処理して製造された生地であって、
原糸加工段階を経た上記原糸は中心糸である総繊度が１００〜３００デニールの合成繊維分繊糸に、カバーリング糸である総繊度が５０〜３００デニールで、ポリエステルとナイロンとからなる分割型極細糸を撚る撚糸を行った後に加熱して、上記カバーリング糸が上記中心糸に固着された形態のものであり、上記ループがカッティングされた部分の上記中心糸は上記カバーリング糸の外側に突出された形態を持つことを特徴とするカットループ組織を有する生地を提供する。 
【００２１】
また、本発明は、上記の本発明により製造されたカットループ組織を有する生地を加工してなることを特徴とする製品を提供する。 
【００２２】
上記製品は、布巾、雑巾、キッチンマット、お風呂マット、タオル、浴用手袋及びフケ取りクリーナーからなる群から選ばれたいずれか１つのものであってもよい。
【発明の効果】
【００２３】
上記の本発明による方法により製造されるカットループ組織を有する生地は、ループがカッティングされた部分でカバーリング糸である極細糸が収縮されながら、中心糸である合成繊維分繊糸が外側に突出された形態を持つことにより、多数個のフィラメントに分離された合成繊維分繊糸が鉤の役割をして、極微細なホコリや髪の毛などの異物を容易に取りながら拭くことができ、ポリエステルとナイロンとからなる分割型極細糸が拭き取り性と、滑り性、吸収性、速乾性及び触感に優れた特性を奏する。したがって、本発明によるカットループ組織を有する生地は、布巾や雑巾を含めて各種マット、タオル、浴用品などの製品に有用に使用することができる。 
【図面の簡単な説明】
【００２４】
【図１】本発明により製造された生地の表面を示した写真である。
【図２】本発明により製造された生地の表面の拡大写真である。
【図３】本発明により製造された生地のカッティングされたループ部分の概略図である。
【発明を実施するための形態】
【００２５】
以下、本発明をさらに詳細に説明する。 
本発明によるカットループ組織を有する生地は、ループがカッティングされた部分の中心糸がカバーリング糸の外側に突出された形態を持つ。 
【００２６】
上記のカットループ組織を有する生地を製造するために、本発明では、原糸製造段階、織物製造段階、予備生地製造段階、及び生地製造段階を含んでなるカットループ組織を有する生地の製造方法を提供する。 
【００２７】
上記原糸製造段階においては、総繊度が１００〜３００デニールの合成繊維分繊糸が中心糸として使用され、総繊度が５０〜３００デニールで、ポリエステルとナイロンとからなる分割型極細糸がカバーリング糸として使用され、上記中心糸にカバーリング糸を撚る撚糸を行った後に加熱して、カバーリング糸が中心糸に固着された形態の原糸が製造される。
【００２８】
中心糸として使われる上記合成繊維分繊糸は、製造された生地におけるカットループの反発弾性係数を高めて復元力と弾性力を向上させる役割を果たす。よって、製造された生地を掃除用雑巾に使用する場合、掃除をする過程でカットループが圧力を受けて押されてもすぐに回復されるようになって、滑り性の低下によって掃除の効率が落ちることを防止することができる。 
【００２９】
このとき上記合成繊維分繊糸は、総繊度が１００〜３００デニールの太さを持つものを使用することになるが、合成繊維分繊糸の総繊度が１００デニール未満の場合、カットループの復元力と弾性力が十分に改善されないため、掃除をする過程で極細糸が圧力を受けて押される場合、押されたままの状態で存在して拭き取り性が低下するという問題点がある。また、総繊度が３００デニールを超過する場合、拭き取るときに拭かれる面にスクラッチが生じることがあるという問題点がある。 
【００３０】
上記中心糸として使われる合成繊維分繊糸は、ポリエステル分繊糸やナイロン分繊糸を含め、公知の様々な合成繊維からなる分繊糸を使用することができる。好ましくは、上記合成繊維分繊糸は弾性力と復元力に優れたポリエステル分繊糸又はナイロン分繊糸を使うことが好ましい。
【００３１】
尚、上記合成繊維分繊糸は２〜５０フィラメントからなるものを使用することができる。例えば、現在市販中のポリエステル分繊糸には繊度が２００デニール／１０フィラメント、３００デニール／１０フィラメント、３２０デニール／８フィラメント、３００デニール／６フィラメントなどのものがあり、ナイロン分繊糸には１８０デニール／１２フィラメント、又は２４０デニール／１２フィラメントなどのものがある。 
【００３２】
カバーリング糸として使われる分割型極細糸は、製造された生地のカットループの外側部分に位置して、吸収性や速乾性及び触感を向上させる役割を果たす。よって、製造された生地を掃除用や浴用ガウンなどとして使用する場合、優秀な吸収性と速乾性及び触感を発揮するのに役立つ。上記分割型極細糸の繊度は、必ずしも制限する必要はないが、吸収性や触感などを考慮したとき総繊度が５０〜３００デニールのものを使用すればよい。 
【００３３】
ここで分割型極細糸とは、周知のように化学的な方法や物理的な方法で多数の極細糸に分割できるものをいう。例えば、上記分割型極細糸は少なくとも２つの成分のポリマーを複合紡糸した後、化学的又は物理的方法によって多数の極細糸に分割する形態のものを使用することができる。 
【００３４】
このような分割型極細糸は、当該分野で一般的に使われるものを制限なく使用することができ、例えば、ポリエステルとナイロンとからなるものを使用することができる。上記ポリエステルとナイロンが複合された分割型極細糸は市販中のものが使われるが、例えば、市販中のものとしてポリエステル７０〜８０％とポリアミド２０〜３０％で構成された分割型極細糸を使用することができる。
【００３５】
本発明によれば、上記合成繊維分繊糸を中心糸として使用し、分割型極細糸をカバーリング糸として使用して撚糸が行われる。撚糸とは、２本以上の糸を合わせて撚りをかけることであって、通常、撚糸工程で撚りをかける方向を区分して、左に撚りをかけることは左撚り又はＺ撚りと呼ばれ、右に撚りをかけることは右撚り又はＳ撚りと呼ばれる。このような撚糸に使われる機械としては、リング撚糸機（ｒｉｎｇ ｔｗｉｓｔｅｒ）と、フライヤ撚糸機（ｆｌｙｅｒ ｔｗｉｓｔｅｒ）のようなカバーリング機械などが広く使われている。 
【００３６】
上記撚糸は、合成繊維分繊糸からなる中心糸を基準に、分割型極細糸からなるカバーリング糸を左撚り（Ｚ撚り）と右撚り（Ｓ撚り）で１００〜１５００ＴＰＭ（Ｔｗｉｓｔ Ｐｅｒ Ｍｅｔｅｒ）の撚りを持つようにするものでありうる。このような撚糸は、中心糸である合成繊維分繊糸を張力機に通過させながら、カバーリング複合撚糸機に送ることによって達成できる。例えば、本発明による撚糸は、ポリエステル分繊糸に対しカバーリング糸である分割型極細糸をＳ撚りによる１次撚糸を行い、このようにＳ撚りを終えた後、またカバーリング糸である分割型極細糸を１次撚糸とは反対方向に２次撚糸であるＺ撚りを加えることで行うことができる。このような撚糸は公知の技術を適用すれば容易に実施することができる。 
【００３７】
撚糸が完了すると、加熱して、カバーリング糸が中心糸に固着される。すなわち、カバーリング糸が中心糸に固着されて撚りが解けないようにするために加熱する。上記加熱は２５〜５０分間で１１０〜１３０℃の熱を加えるものでありうる。 
【００３８】
原糸製造段階が完了すると、織物製造段階を経ることになる。織物製造段階において、上記原糸を用いてループ組織を含むように製織して織物が製造される。 
【００３９】
織物の製造時にループ組織を含むようにすることは、当該分野の公知技術を適用すれば容易に行うことができる。例えば、丸編機で製織するときループが形成されるように原糸を編成して製織すると、容易にループ組織を有する織物を製造することができる。
【００４０】
織物の製造が完了すると、上記織物の片表面又は両表面を起毛及びシャーリングして、ループがカッティングされた形態の予備生地を製造する予備生地製造段階を経ることになる。 
【００４１】
上記起毛はループを起こすことであり、シャーリングは起毛によって不規則な長さを持つループを一定の長さに切ることであって、上記起毛及びシャーリングは、通常の起毛機とシャーリング機を使用して実施することができる。 
【００４２】
本発明によれば、上記起毛及びシャーリングは、製造された生地の適用製品を考慮してカッティングされたループの長さが２ｍｍ〜３０ｍｍになるようにすることが好ましい。すなわち、本発明により製造された生地の用途に合わせて、起毛されるループの長さを調節した上でシャーリングすることができる。例えば、製造された生地をタオルなどの浴用品に使用しようとする場合、カッティングされたループの長さは２ｍｍ〜５ｍｍが適当であり、製造された生地をスポンジやグローブなどのキッチン用に使用しようとする場合、カッティングされたループの長さは５ｍｍ〜８ｍｍが適当であり、製造された生地を雑巾用に使用しようとする場合、カッティングされたループの長さは８ｍｍ〜１５ｍｍが適当である。 
【００４３】
このように起毛とシャーリングを経ることで、ループがカッティングされた形態の予備生地が得られる。 
【００４４】
予備生地製造段階が完了すると、上記予備生地を１００〜１３０℃で３０分〜６０分間アルカリ溶液で処理することにより上記カバーリング糸を分割、減量及び収縮させて、上記ループがカッティングされた部分の中心糸がカバーリング糸の外側に突出された形態の生地を製造する生地製造段階を経ることになる。 
【００４５】
アルカリ溶液の処理はカバーリング糸を分割、減量及び収縮させるためのものである。アルカリ処理の工程で、カバーリング糸のポリエステルは部分的に加水分解されて可溶性副産物であるテレフタル酸二ナトリウム（Ｄｉｓｏｄｉｕｍ ｔｅｒｅｐｈｔｈａｌａｔｅ、以下、「ＤＳＴ」という）と、エチレングリコール（ｅｔｈｌｅｎｅ ｇｌｙｃｏｌ）が生成され、ポリアミド（ナイロン）は分割される。すなわち、アルカリ処理によってカバーリング糸は分割、減量及び収縮が生じる。特にカバーリング糸の収縮は、ループのカッティングされた部分で集中的に生じるが、これによりループがカッティングされた部分の中心糸はカバーリング糸の外側に突出された形態になる。 
【００４６】
上記アルカリ溶液は、分割型極細糸の分割及び減量に使われる通常の溶液であれば制限なく使用することができ、例えば、水酸化ナトリウム（ＮａＯＨ）を使用することができる。アルカリ溶液の処理時、ループがカッティングされた部分のカバーリング糸の外側に突出される中心糸の長さは２ｍｍ〜５ｍｍになるようにすることが好ましい。このような長さで中心糸がカバーリング糸の外側に突出される場合、多数個のフィラメントに分離された合成繊維分繊糸が鉤の役割をして、極微細なホコリや髪の毛などの異物を簡単に取りながら拭くことができて、拭き取り性と滑り性を向上させる。上記中心糸の突出長さが５ｍｍより大きい場合、カバーリング糸の減量が生じすぎて毛羽立ちが発生するという短所があり、突出長さが２ｍｍより小さい場合は極微細なホコリや髪の毛などの異物の除去能力が落ちるという短所がある。 
【００４７】
上記の減量はアルカリ溶液、例えば、水酸化ナトリウム（ＮａＯＨ）の濃度及び処理温度に比例し、特に処理温度が大きな影響を与える。本発明では収縮率を考慮して１００〜１３０℃で３０分〜６０分間実施した。
【００４８】
溶液処理後には、生成された加水分解副産物を取り除くために、水洗工程を経ることができる。上記水洗工程は、減量された分割型極細糸を含む生地に水を散布して異物を取り除いた後、精練を行うことでできる。上記水洗工程は、急冷を避けて７０〜８０℃の温水で洗浄することが好ましい。精練は水洗作業中に精練剤を投入して不純物を除去するためのものであって、一般的に使われる炭酸ソーダ、珪酸ソーダなどを使用することができ、ＤＳＴ除去のために、必要によって第三リン酸ソーダを使用することができる。 
【００４９】
アルカリ溶液処理して製造された生地を後染めする場合、染色を容易に行うために、上記水洗工程の精練以後、酸処理を行うことができる。酸処理は、通常の染色の工程で使われる酸処理剤であるＲＣハイドロ（ＲＣ Ｃｌｅａｎｉｎｇ、大韓民国所在のハンソル株式会社の製造品）を使用してｐＨ４〜５になるように調整するものでありうる。 
【００５０】
本発明によれば、上記生地製造段階で製造された生地を、高温で染色を行った後、水洗及び乾燥する染色段階をさらに含むことができる。 
【００５１】
染料は、ポリエステルやポリエステルとポリアミドの複合極細糸用染料を使って行うことができる。このような染料としては、ダイアニックス・フラ・バイン・エックスエフ（ｄｉａｎｉｘ ｆｌａ ｖａｉｎｅ ｘｆ）、ダイアニックス・レッド（ｄｉａｎｉｘ ｒｅｄ）、シービーエヌ・エックスエフ（ｃｂｎ  ｘｆ）（以上は多国籍企業であるダイスターの製造品）などが挙げられる。染色カラーは、薄い色から濃い色まで様々な色が可能である。 
【００５２】
染色のとき、染料以外に、分散剤、均染剤、繊維柔軟剤、抗菌剤を一緒に投入して染色を行うことができる。また、ウイルスを除去するのに卓越した効果があるクロロキシレノールも一緒に投入して染色を行うことができる。 
【００５３】
上記染色段階は１００〜１３０℃で３０分〜６０分間実施するものでありうる。このように高温で染色を実施する場合、カッティングされたループ部分の外側に突出された合成繊維分繊糸の端部が熱により曲がって鉤状になる。このように高温染色を実施すれば、多数個のフィラメントに分離された合成繊維分繊糸が鉤の役割をして、極微細なホコリや髪の毛などの異物をより容易に取りながら拭くことができるので、拭き取り性と滑り性が極大化される。 
【００５４】
染色は、１回で染色する方法と、ポリエステル染色後、ポリアミドを染色する工程に分けて染色をする方法を適用することができる。
【００５５】
染色をただ１回のみで行う場合は、２回に分けて染色する方式に比べ染料が３倍以上消費されることがあり、染色不良が発生する可能性があるという短所はあるが、染色を２回行う場合は、時間が長くかかり、手続きが煩わしいので、ただ１回で染色する方法を利用することも考えられる。２回染色を行う場合は、まず１３０℃でポリエステルを分散染料を用いて染色した後、１００℃でポリアミド用染料を用いて染色する方式で進められる。ポリアミド用染料には、分散染料や酸性染料が用いられる。 
【００５６】
染色が完了され、水洗して乾燥すると、染色された生地が得られ、上記水洗及び乾燥は生地染色分野で一般的に実施する方法を適用すれば容易に行うことができる。
【００５７】
本発明の方法により製造された生地は、ループがカッティングされた部分の中心糸がカバーリング糸の外側に突出された形態を持ち、上記中心糸である合成繊維分繊糸は多数個のフィラメントに分離された状態で存在する。 
【００５８】
図１は本発明により製造された生地の表面を示した写真であり、図２は本発明により製造された生地の表面の拡大写真であり、図３は本発明により製造された生地のカッティングされたループ部分の概略図である。 
【００５９】
図１〜図３に示すように、本発明により製造された生地はループがカッティングされた部分の中心糸がカバーリング糸の外側に突出された形態を持ち、上記中心糸である合成繊維分繊糸は多数個のフィラメントに分離された状態で存在し、且つ先端が曲がって鉤状を持つことが分かる。 
【００６０】
このように中心糸が外側に突出された形態を持つ場合、中心糸が十分な復元力と弾性力を持つことになり、このような生地を掃除用に使用する場合、所定の圧力で押されてもすぐに回復され、水を吸収しても滑り性が低下されないので掃除の効率が落ちることを防止することができる。
【００６１】
特に、上記中心糸である合成繊維分繊糸が多数個のフィラメントに分離された状態で存在し、且つ先端が曲がっていることにより合成繊維分繊糸が鉤の役割をして、極微細なホコリや髪の毛などの異物を簡単に取りながら拭くことができて拭き取り性と滑り性が極大化される。また、カバーリング糸である分割型極細糸が外側に形成されることにより吸収性や速乾性及び触感に優れる。 
【００６２】
したがって、本発明により製造された生地は、所定の大きさに切断した後、加工して、多様な用途に使用可能である。よって、本発明では上記の本発明により製造されたカットループ組織を有する生地を加工してなる製品を提供する。 
【００６３】
上記製品は、布巾、雑巾、キッチンマット、お風呂マット、タオル、浴用手袋及びフケ取りクリーナーからなる群から選ばれたいずれか１つでありうる。 
【００６４】
例えば、本発明により製造された生地を所定の大きさに切断して加工した後、掃除用雑巾に使用すると拭き取り性が非常に優れる。さらに上記の生地をトイレやキッチンに設けるマットに活用したり、ゴルフ用芝生など、多様な用途に活用することができる。特にトイレやキッチンに設けるマットに使用すれば、身体についた水分や、キッチンで洗浄時に散る水気を吸収して、周りを清潔にすることは勿論、落ちた水によって床が滑りやすくなることを防止することができ、使用過程において、カットループの反発弾性が高いため起毛がよく立てられてクッション力が優秀であり、手触りが良いという利点がある。 
【００６５】
以下、本発明を下記の実施例に基づいてさらに詳しく説明するが、これは本発明の理解を助けるために提示するだけであり、本発明がこれに限定されるのではない。
【００６６】
＜実施例１＞ 
３００デニール／１０フィラメントのポリエステル分繊糸を中心糸とし、１５０デニール／７２フィラメントのナイロン及びポリエステルからなる分割型極細糸（各フィラメントは８分割型であり、ポリエステルとポリアミドは各々８０％と２０％で構成される）をカバーリング糸とし、中心糸に対してカバーリング糸を各々Ｓ撚りとＺ撚りで撚糸した後、４０分間１２０℃で熱を加えて原糸を製造した。撚糸は、撚糸機で１次はＳ撚りで撚り回数が６００ＴＰＭになるように撚糸し、２次はＺ撚りで撚り回数が５４０ＴＰＭになるようにした。 
【００６７】
製造された原糸を丸編機でループ組織を有するように編成して製織し、起毛後にシャーリングして、カッティングされたループの長さが５ｍｍである予備生地を製造した。上記予備生地を水酸化ナトリウムの水溶液（１０％（ｗ／ｗ）ＮａＯＨを使用）に入れて１３０℃で３０分間処理した後、６０℃の温水を散布して洗浄し、次に精練剤を用いて精練した。その後、ＲＣハイドロ（大韓民国所在のハンソル株式会社の製造品）を使用してｐＨ４.５になるように酸処理した後、１３０℃で３０分間黒色染料のダイアニックス・ブラック（ダイスター社製）と分散剤のＤＣ−５０５（シングァン油化社製）、帯電防止剤であるアノル−２５Ｂ（シングァン油化社製）、柔軟剤の３Ｍ（シングァン油化社製）を含む染色槽に投入して染色した後、水洗及び乾燥して生地を得た。 
【００６８】
製造された生地の表面を拡大した写真を図２に示した。 
【００６９】
＜実施例２＞
１８０デニール／１２フィラメントのナイロン分繊糸を中心糸として使用し、起毛後にシャーリングして、カッティングされたループの長さが８ｍｍになるようにしたことを除いては、上記実施例１と同様な方法で実施して生地を製造した。 
【００７０】
＜実施例３＞ 
３２０デニール／８フィラメントのポリエステル分繊糸を中心糸として使用し、起毛後にシャーリングして、カッティングされたループの長さが１０ｍｍになるようにしたことを除いては、上記実施例１と同様な方法で実施してカットループ組織を有する生地を製造した。
【００７１】
＜実施例４＞ 
２００デニール／１０フィラメントのポリエステル分繊糸を中心糸として使用し、起毛後にシャーリングして、カッティングされたループの長さが８ｍｍになるようにしたことを除いては、上記実施例１と同様な方法で実施してカットループ組織を有する生地を製造した。 
【００７２】
＜実施例５＞ 
製造された予備生地を水酸化ナトリウムの水溶液（７％（ｗ／ｗ）ＮａＯＨ）に入れて１２０℃で４０分間処理したことを除いては、上記実施例１と同様な方法で実施してカットループ組織を有する生地を製造した。 
【００７３】
＜比較例１＞
３００デニール／１０フィラメントのポリエステル分繊糸を中心糸として使用し、１２０デニール／１０フィラメントのナイロン及びポリエステルからなる分割型極細糸（各フィラメントは８分割型であり、ポリエステルとポリアミドは各々８０％と２０％で構成される）をカバーリング糸として使用し、中心糸に対してカバーリング糸を各々Ｓ撚りとＺ撚りで撚糸した後、４０分間１２０℃で熱を加えて原糸を製造した。撚糸は、撚糸機で１次はＳ撚りで撚り回数が６００ＴＰＭになるように撚糸し、２次はＺ撚りで撚り回数が５４０ＴＰＭになるようにした。 
【００７４】
製造された原糸を丸編機でループ組織を有するように編成して製織し、起毛後にシャーリングして、カッティングされたループの長さが８ｍｍである生地を製造した。 
【００７５】
＜実験例＞ 
上記実施例１〜４及び比較例１で製造した生地を四角に切断した後、仕上げして雑巾を製造し、製造された雑巾の拭き取り性、滑り性、復元性、吸収性、速乾性及び触感性を以下のような方法で評価し、その結果を下表１に示した。
【００７６】
−拭き取り性− 
横、縦各々２ｍ大きさの床にコーヒー５０ｍｌを溢して雑巾で拭き取り、その後、床の表面を３０〜４０代の主婦３０人に目視で観察させ、拭き取り性を優秀、普通、不良に評価するようにした。 
−滑り性− 
雑巾に１００ｍｌの水を溢して、３０〜４０代の主婦３０人に横、縦各々２ｍ大きさの床で雑巾がけをするようにした後、滑り性を優秀、普通、不良に評価するようにした。 
−復元性− 
雑巾の表面に１０Ｋｇの重錘（１０×２００×２００ｍｍ）を３０秒間乗せて、重錘を除去した後、３０秒経過後、目視で雑巾の表面を観察してカットループが復元されていれば良好、押されたままであれば不良と復元性を評価した。 
−吸収性− 
吸収性は、雑巾を２ｃｍ幅に切断した後、下部１ｃｍを水の中に浸漬した状態で１ｃｍ上昇するまでかかる時間を測定して吸収性を評価した。 
−乾燥性− 
雑巾の重さを量った後、その表面に水１０ｇを溢して、その後、常温で乾燥して重さが初期雑巾の重さに戻るまでかかる時間を測定して乾燥性を評価した。 
−触感性− 
３０〜４０代の主婦３０人に雑巾の表面を触った後、触感を非常に優秀（５点）、 
優秀（４点）、普通（３点）、悪い（２点）、非常に悪い（１点）に分けて評価させ、その平均値を示した。 
−洗濯堅ろう度− 
ＫＳ Ｋ ＩＳＯ １０５−Ｃ０１：２０７で規定した方法に基づいて実施した（４０±２℃、３０分１％スパーク）。
【００７７】
【表１】
2015504982.tif 000003
【００７８】
上表１に示すように、本発明によって実施例１〜５で製造された生地を用いて製造した雑巾の場合、従来の方法によって比較例１で製造された生地を用いて製造した雑巾に比べ、拭き取り性及び滑り性に優れているのみならず、触感性に優れることが確認できた。
【図１】
2015504982.tif 000004
【図２】
2015504982.tif 000005
【図３】
2015504982.tif 000006
【国際調査報告】
2015504982.tif 000007
2015504982.tif 000008
2015504982.tif 000009
2015504982.tif 000010